(57)【要約】【課題】挿抜回数の増加に伴う端子挿入力の上昇を抑えるとともに、高い接続信頼性を確保できるコネクタ用接続端子を提供すること。【解決手段】コネクタ嵌合時に相手側の接続端子の接点部と接触して電気的導通が図られる接点部を有する接続端子において、接続端子の接点部の最表面に、銀層を形成するとともに、相手側の接続端子と挿抜される際に相手側の接続端子の接点部が接続端子の接点部に到達するまでに滑る接続端子の滑り部の最表面には、硫化銀層を形成する。【選択図】図１
2014175196.tif 000002
【特許請求の範囲】
【請求項１】
コネクタ嵌合時に相手側の接続端子の接点部と接触して電気的導通が図られる接点部を有する接続端子において、
前記接続端子の接点部の最表面には、銀層が形成されているとともに、前記相手側の接続端子と挿抜される際に前記相手側の接続端子の接点部が前記接続端子の接点部に到達するまでに滑る接続端子の滑り部の最表面には、硫化銀層が形成されていることを特徴とするコネクタ用接続端子。
【請求項２】
前記滑り部の前記硫化銀層は、銀層の表面に形成されていることを特徴とする請求項１に記載のコネクタ用接続端子。
【請求項３】
前記滑り部の前記硫化銀層は、１ｎｍ以上の厚さを有することを特徴とする請求項１または２に記載のコネクタ用接続端子。
【発明の詳細な説明】
【技術分野】
【０００１】
本発明は、コネクタ用接続端子に関し、さらに詳しくは、接点部に銀層が形成されたコネクタ用接続端子に関するものである。
【背景技術】
【０００２】
電気自動車やハイブリッド自動車などの電力供給線には、大電流に対応した大電流用接続端子が用いられる。大電流用接続端子の接点部には、接触抵抗を小さくして接続信頼性を確保するため、高導電率で酸化しにくい銀層が形成されることが多い。
【０００３】
大電流用接続端子は、通常、厚肉で断面積が大きいものであるため、コネクタ嵌合時の端子挿入力が比較的大きい。接続信頼性を向上させるためにコネクタ嵌合時の接続端子間の接点荷重を高くした場合には、コネクタ嵌合時の端子挿入力はさらに大きくなる。したがって、大電流用接続端子では、繰り返し挿抜が行われると、銀層の表面が削られて表面が粗くなりやすい。また、接続端子間で銀層同士が接触すると、金属凝着が起こりやすい。そうすると、挿抜回数の増加に伴い、端子挿入力が上昇する。そこで、銀層を有する接続端子において、表面の摩擦係数を低減することで、コネクタ嵌合時の端子挿入力を低減する対策が提案されている。
【０００４】
例えば特許文献１には、相手方コネクタとの嵌合時に相手方コネクタの接続端子と摺動し合う摺動面に自己組織化単分子膜を形成して嵌合時における接続端子同士の摩擦力を低減させることが記載されている。
【０００５】
また、特許文献２には、炭素粒子を均一に分散させた銀めっき液を用いて銀めっき中に炭素粒子を均一に分散させた複合材からなる皮膜を素材上に形成し、複合めっき材の耐摩耗性を高めることが記載されている。
【０００６】
また、特許文献３には、接続端子の基材上に形成される銀層をＳｎとの合金とすることにより、低い動摩擦係数を維持することが記載されている。
【先行技術文献】
【特許文献】
【０００７】
【特許文献１】特開２００８−２９３８１９号公報
【特許文献２】特許第４６６９９６７号
【特許文献３】特開２０１１−１９８６８３号公報
【発明の概要】
【発明が解決しようとする課題】
【０００８】
特許文献１の技術では、接続端子の摺動面に自己組織化単分子膜を形成する工程の増設やその形成材料の管理などによるコストの増加を招く。また、特許文献２、３の技術では、めっき工程の複雑化やめっき品質の管理などによるコストの増加を招く。そこで、自己組織化単分子膜の形成やめっきの改良などを行わず、より簡便にコネクタ嵌合時の端子挿入力を低減する対策が望まれる。
【０００９】
本発明の解決しようとする課題は、挿抜回数の増加に伴う端子挿入力の上昇を抑えるとともに、高い接続信頼性を確保できるコネクタ用接続端子を提供することにある。
【課題を解決するための手段】
【００１０】
上記課題を解決するために、本発明にかかるコネクタ用接続端子は、コネクタ嵌合時に相手側の接続端子の接点部と接触して電気的導通が図られる接点部を有する接続端子において、前記接続端子の接点部の最表面には、銀層が形成されているとともに、前記相手側の接続端子と挿抜される際に前記相手側の接続端子の接点部が前記接続端子の接点部に到達するまでに滑る接続端子の滑り部の最表面には、硫化銀層が形成されていることを要旨とする。
【００１１】
ここで、前記滑り部の前記硫化銀層は、銀層の表面に形成されていることが好ましい。
【００１２】
また、前記滑り部の前記硫化銀層は、１ｎｍ以上の厚さを有するとよい。
【発明の効果】
【００１３】
本発明に係るコネクタ用接続端子によれば、相手側の接続端子の接点部がその接点部に到達するまでに滑る接続端子の滑り部の最表面に形成された被覆層が硫化銀である。これにより、滑り部の表面の摩擦係数が、最表面に金属銀が露出されている場合と比較して低減される。コネクタ嵌合時（端子挿入時）には、相手側の接続端子の接点部が、本接続端子の滑り部の最表面に形成された硫化銀層と接触するため、銀層と接触する場合よりも凝着摩耗が低く抑えられる。よって、挿抜回数の増加に伴う端子挿入力の上昇が抑えられる。そして、接続端子の接点部の最表面に形成された被覆層が高導電率で酸化されにくい銀層であることにより、接点部表面の接触抵抗が小さい値に抑えられる。コネクタ嵌合後には、銀層が露出した接点部において相手側接続端子と接触するため、接点部において、高い接続信頼性が確保される。このように、滑り部の低摩擦係数化による挿入力の抑制と接点部の低接触抵抗化による接続信頼性の向上が両立される。
【００１４】
ここで、滑り部の硫化銀層が、銀層の表面に形成されている場合には、滑り部および接点部全体を被覆する銀層を形成した後、接点部をマスキングして硫化処理を行うなどの方法で、銀層が最表面に露出した接点部と硫化銀層が最表面に露出した滑り部の両方を簡便に作り分けることができる。
【００１５】
また、滑り部の硫化銀層が、１ｎｍ以上の厚さを有すると、効果的に滑り部表面の摩擦係数を低減し、端子挿入力を低減することができる。
【図面の簡単な説明】
【００１６】
【図１】本発明の一実施形態に係るコネクタ用接続端子の平面図（ａ）とＡ−Ａ線断面図（ｂ）である。
【図２】本発明のコネクタ用接続端子に形成される被覆層の積層構成の一例の断面図である。
【図３】本発明のコネクタ用接続端子の作用を説明する模式図である。
【発明を実施するための形態】
【００１７】
以下に、本発明の実施形態について、図面を用いて詳細に説明する。
【００１８】
図１には、オス端子を例に挙げて、本発明の一実施形態に係るコネクタ用接続端子を示している。オス端子１０は、銅、銅合金、アルミニウム、アルミニウム合金などの導電性金属よりなる比較的厚肉の板状の母材１１に所定の被覆層が形成されたものをプレス加工することによって形成されたものである。オス端子１０の基端には、図１には示されていないが、被覆電線の芯線よりなる導体の端末に圧着されるワイヤーバレルが備えられる。そして、そのワイヤーバレルよりも先端側に、等幅の舌片状をなすタブ１０ａが延設形成される。
【００１９】
タブ１０ａの基端部には、機器側のバスバーなどとボルトによって締結するための孔１２が開口形成されている。そして、タブ１０ａの先端部には、接続の相手側となるメス端子の接点部をオス端子１０の接点部に誘い込む傾斜面１４が、タブ１０ａの先端から基端に向かってタブ１０ａの板厚が厚くなるように形成されている。
【００２０】
タブ１０ａの先端部に形成された傾斜面１４の基端側端縁１４ａよりも基端側には平坦面１６が続いている。この平坦面１６に、コネクタ嵌合時に接続の相手側となるメス端子の接点部が滑る滑り部１６ａ（領域Ｂで示される部分）と、メス端子の接点部と接触して電気的導通が図られるオス端子１０の接点部１６ｂ（領域Ｃで示される部分）とを有する。オス端子１０の接点部１６ｂと滑り部１６ａが、メス端子の接点部が摺動する領域となる。
【００２１】
オス端子１０の接点部１６ｂの最表面には、（金属）銀層２６が形成されている。そして、この接点部１６ｂにつながるオス端子１０の滑り部１６ａの最表面には、硫化銀（Ａｇ２Ｓ）層２８が形成されている。
【００２２】
オス端子１０においては、接点部１６ｂの最表面に銀層２６が露出し、滑り部１６ａの最表面に硫化銀層２８が露出されていれば、母材１１と銀層２６および硫化層２８の間に適宜別の層が形成されていてもよい。例えば、後述するように、滑り部１６ａの硫化銀層２８の下（母材１１側）に、銀層２６が存在していてもよい。また、接点部１６ｂの銀層２６や、滑り部１６ａの硫化銀層２８の下に形成された銀層の下には、母材１１と銀層２６の密着性を高めることや、母材１１から銀層２６への原子の拡散を抑制することなどを目的として、下地層が適宜形成されてもよい。このような下地層としては、ニッケル層を例示することができる。
【００２３】
コネクタ嵌合時にオス端子１０と接続されるメス端子は、オス端子１０と同様、銅、銅合金、アルミニウム、アルミニウム合金などの導電性金属よりなる比較的厚肉の板状の母材をプレス加工などの手段で加工することによって形成される。図３には、コネクタ嵌合時にオス端子１０と接続されるメス端子４０の一部をオス端子１０のタブ１０ａとともに示す。
【００２４】
メス端子４０は、被覆電線の芯線よりなる導体の端末に圧着されるメス端子４０のワイヤーバレル（図示せず）の先端側に、オス端子１０のタブ１０ａが挿入される扁平な角筒状の接続筒部４２を有している。接続筒部４２の先端には、オス端子１０のタブ１０ａが挿入される挿入口４４が開口している。接続筒部４２内には、挿入口４４から挿入されたオス端子１０のタブ１０ａと係わる弾性接触片４６ａ、４６ｂが上下対になって形成されている。
【００２５】
上側弾性接触片４６ａは、その基端で接続筒部４２の上内面４２ａの基端側に片持ち状に固定され、その先端が接続筒部４２の先端側にある挿入口４４に向かって延びている。よって、上側弾性接触片４６ａは、基端を支点として先端が上下方向にバネ運動するようになっている。下側弾性接触片４６ｂも同様に構成されている。また、上側弾性接触片４６ａは、その先端側で上側に折れ曲る折曲部４８ａを有し、この折曲部４８ａの下側曲面がオス端子１０との接点部５０ａとなっている。下側弾性接触片４６ｂも同様に構成されている。そして、上側弾性接触片４６ａの接点部５０ａおよび下側弾性接触片４６ｂの接点部５０ｂは、接続筒部４２内の挿入口４４に近接した位置で、所定の間隔をあけて対向している。所定の間隔とは、オス端子１０のタブ１０ａの板厚よりも短く、オス端子１０のタブ１０ａから弾性接触片の接点部１６ｂに所望の接圧荷重がかかる間隔とされる。
【００２６】
接続筒部４２の挿入口４４には、オス端子１０のタブ１０ａが挿入される方向（接続筒部４２の先端側から基端側）に沿って狭まるテーパ面４２ｂが形成されており、オス端子１０のタブ１０ａを接続筒部４２内の弾性接触片４６ａ，４６ｂの接点部５０ａ，５０ｂ間に誘い込みやすくされている。
【００２７】
メス端子４０も、メス端子４０のハウジング内に収容される。オス端子１０とメス端子４０は、コネクタ嵌合によって接続される。
【００２８】
図３（ａ）に示すように、オス端子１０のタブ１０ａが接続筒部４２の挿入口４４に挿入されると、メス端子４０の弾性接触片４６ａ，４６ｂの接点部５０ａ，５０ｂ間に誘い込まれて上下の弾性接触片４６ａ，４６ｂを弾性変位させつつ接点部５０ａ，５０ｂ間に割って入り、圧入される。このとき、メス端子４０の接点部５０ａ，５０ｂは、オス端子１０のタブ１０ａの先端の傾斜面１４を登って平坦面１６に到達する。続いて、オス端子１０の平坦面１６にあるオス端子１０の滑り部１６ａを滑ってオス端子１０の接点部１６ｂに到達する（図３（ｂ））。正規に挿入されたオス端子１０のタブ１０ａは、メス端子４０の弾性接触片４６ａ，４６ｂの接点部５０ａ，５０ｂ間で弾性的に挟持される。これにより、オス端子１０とメス端子４０との間が電気的に導通接続される。
【００２９】
銀は、軟らかく、凝集しやすい性質を有し、その表面は、高い摩擦係数を与える。このため、もし、オス端子１０の接点部１６ｂにつながるオス端子１０の滑り部１６ａの最表面にも銀層が露出しているならば、メス端子４０の接点部５０ａ，５０ｂがオス端子１０の滑り部１６ａを摺動するときに、銀層の表面が削られて表面粗さが大きくなり、凝着摩耗によって端子挿入力が上昇する。特に、大電流用接続端子は、通常、厚肉で断面積が大きいものであるため、コネクタ嵌合時の端子挿入力が比較的大きい。接続信頼性を向上させるためにコネクタ嵌合時の接続端子間の接点荷重を高くした場合には、コネクタ嵌合時の端子挿入力はさらに大きくなる。そうすると、上記問題が特に発生しやすい。メス端子４０の接点部５０ａ，５０ｂの最表面にも銀層が形成される場合には、オス端子１０の最表面の銀層とメス端子４０の接点部５０ａ，５０ｂの最表面の銀層が相互に摩擦されて凝着を起こすため、この問題は一層顕著になる。
【００３０】
これに対し、本発明では、オス端子１０の接点部１６ｂにつながるオス端子１０の滑り部１６ａの最表面に、銀層ではなく、銀よりも硬度が高く、摩擦係数が低減された硫化銀層２８が形成されているため、メス端子４０の接点部５０ａ，５０ｂがオス端子１０の滑り部１６ａを摺動するときに、オス端子１０の接点部１６ｂにおいて材料の凝集が発生しない。このため、オス端子１０の挿抜を繰り返し行っても、凝着摩耗が発生しにくく、端子挿入力の上昇が抑えられる。メス端子４０の接点部５０ａ，５０ｂの最表面に銀層が形成される場合にも、この効果は発揮される。
【００３１】
そして、オス端子１０が正規に挿入されると、メス端子４０の接点部５０ａ，５０ｂはオス端子１０の接点部１６ｂと接触する。このとき、オス端子１０の接点部１６ｂにおいて、高導電率で酸化されにくい銀層２６がメス端子４０の接点部５０ａ，５０ｂと接触するので、接点部の接触抵抗が小さくなり、高い接続信頼性が確保される。
【００３２】
もし、オス端子１０の接点部１６ａの最表面にも硫化銀層が形成されているならば、硫化銀は絶縁性の物質であるため、メス端子４０の接点部５０ａ，５０ｂによって大きな荷重を印加して、その硫化銀層を破らなければ、良好な電気的接触を得ることができないことになる。本発明においては、接点部１６ａ表面には硫化銀層が形成されず、銀層２６がむき出しになっているため、低荷重を印加するだけでも、良好な電気的接触を形成し、高い接続信頼性を得ることができる。
【００３３】
このように、本発明によれば、自己組織化単分子膜などの潤滑剤やめっきの改良などを行わず、銀層と硫化銀層の特性の違いを利用することで、簡便に、低摩擦係数を有することによるコネクタ嵌合時の端子挿入力の低減と、低接触抵抗を有することによる接続信頼性の向上を両立することができる。
【００３４】
オス端子１０の滑り部１６ａの最表面に露出されている硫化銀層２８の厚さは、１ｎｍ以上であることが好ましい。硫化銀層２８の厚さが１ｎｍ以上であることにより、硫化銀による摩擦力低減の効果が発揮されやすくなる。より好ましくは、硫化銀層２８の厚さは、２．５ｎｍ以上であるとよい。一方、硫化銀層２８の厚さは、１０ｎｍ以下であることが好ましい。これ以上に硫化銀層２８を厚く形成しても、摩擦力低減の効果は飽和するからである。また、表面の接触抵抗が大きくなってしまい、オス端子１０とメス端子４０を正規に嵌合させた後に、メス端子４０の接点部５０ａ，５０ｂが接触する部位が、振動などによってオス端子１０の接点部１６ｂから滑り部１６ａにずれてしまった場合等に、接続信頼性が低くなるおそれがあるからである。
【００３５】
オス端子１０の接点部１６ｂの最表面に露出されている銀層２６の厚さは、１μｍ以上であることが好ましい。銀層２６の厚さが１μｍ以上であると、接触抵抗の低減による接続信頼性向上の効果を得やすい。また、銀層２６の剥離が生じにくい。一方、銀層の厚さは２０μｍ以下であることが好ましい。銀層２６の厚さが２０μｍ以下である場合には、メス端子４０の接点部５０ａ，５０ｂとの間での凝着が生じにくい。また、銀層２６の形成に要するコストが抑えられる。
【００３６】
接点部１６ｂの最表面に銀層２６が露出し、滑り部１６ａの最表面に硫化銀層２８が露出された被覆層構造としては、図２に示すような積層構造を例示することができる。ここでは、オス端子１０の母材１１の表面のうち、オス端子１０の接点部１６ｂに当たる部分（領域Ｃ）と滑り部１６ａに当たる部分（領域Ｂ）の両方、すなわち、メス端子の接点部が摺動する領域に当たる部分全体に、銀層２６が形成されている。このうち、オス端子１０の接点部１６ｂに当たる部分（領域Ｃ）には、この銀層２６がそのまま最表面に露出している。一方、オス端子１０の滑り部１６ａに当たる部分（領域Ｂ）においては、接点部１６ｂに当たる部分（領域Ｃ）よりも薄い銀層２６の上に硫化銀層２８が形成され、最表面に露出している。接点部１６ｂに当たる部分（領域Ｃ）の銀層２６の表面と接点部１６ｂに当たる部分（領域Ｂ）の硫化銀層２８の表面は、略平坦に連続している。これらが略平坦に連続していることで、メス端子４０の接点部５０ａ，５０ｂがオス端子１０の滑り部１６ａから接点部１６ｂに移動するときに、オス端子１０の滑り部１６ａと接点部１６ｂの境界で銀層および硫化銀層が摩耗するのを防止することができる。
【００３７】
このような積層構造を形成する方法としては、オス端子１０の接点部１６ｂに当たる部分（領域Ｃ）と滑り部１６ａに当たる部分（領域Ｂ）の両方に銀層を形成した後、滑り部１６ａに当たる部分（領域Ｂ）にのみ硫化処理を施すことで、簡便に形成することができる。つまり、めっき法等を使用して接点部１６ｂに当たる部分（領域Ｃ）と滑り部１６ａに当たる部分（領域Ｂ）の、適宜下地層を形成した母材１１の表面全体に所定の厚さの銀層を形成する。そして、接点部１６ｂに当たる部分（領域Ｃ）を、硫化反応に使用する分子が透過しないマスク材で被覆してマスキングを施した状態で、硫化処理を行うことで、滑り部１６ａに当たる部分（領域Ｂ）に存在する銀層２６の表面側の厚みの一部を硫化し、硫化銀に変換することができる。マスク材によって被覆された接点部１６ｂに当たる部分（領域Ｃ）は、硫化を受けず、金属銀層２６が最表面に露出した状態に維持される。滑り部１６ａに当たる部分（領域Ｂ）の硫化処理が完了した後に、マスク材を除去すればよい。このようにすることで、一度の銀層形成工程とマスキング工程、硫化処理工程を経て、銀層２６が最表面に露出した接点部１６ｂに当たる部分（領域Ｃ）と、硫化銀層２８が最表面に露出した滑り部１６ａに当たる部分（領域Ｂ）とを同時に作り分けることができる。このような方法によれば、硫化処理によって得られた滑り部１６ａに当たる部分（領域Ｂ）の硫化銀層２８の最表面の高さは、金属銀と硫化銀の密度の差による体積変化分を除いて、接点部１６ｂに当たる部分（領域Ｃ）の銀層２６の最表面の高さと一致し、滑り部１６ａに当たる部分（領域Ｂ）と接点部１６ｂに当たる部分（領域Ｃ）の最表面が略平坦に連続する。
【００３８】
銀層を硫化して硫化銀層２８を形成する方法としては、気相法または液相法を用いることが好適である。気相法とは、硫化作用を有するガスを銀層に接触させて硫化を起こすものである。使用するガスとしては、硫化水素ガス（Ｈ２Ｓ）、亜硫酸ガス（ＳＯ２）、４種混合ガス（Ｈ２Ｓ＋ＳＯ２+Ｃｌ２＋ＮＯ２）、３種混合ガス（Ｈ２Ｓ＋ＳＯ２+Ｃｌ２）等を挙げることができる。液相法とは、硫化作用を有する溶液を銀層に接触させて硫化を起こすものである。使用する溶液としては、硫化カリウム（Ｋ２Ｓ）水溶液等、硫化物イオン（Ｓ２−）を含む水溶液を挙げることができる。溶液はガスよりも取扱いやすく、設備も簡便で済むことを考えると、液相法を使用することが一層好適である。液相法を用いる場合、フープめっきライン等を用いためっき工程の最終段階で溶液への浸漬を行うようにすれば、めっき工程と連続して硫化処理工程を実行することができる。
【実施例】
【００３９】
以下、本発明を実施例によって説明する。
【００４０】
（試料１）
板状の銅合金母材の表面に、厚さ８μｍの軟質銀層を電解めっき法にて形成し、最表面に銀層が露出した試料１を形成した。
【００４１】
（試料２、３）
試料１と同様に形成した銀層を最表面に有する銅合金材の表面に亜硫酸ガスを噴霧し、硫化銀層を最表面に形成することで、試料２および３を作製した。硫化銀層の厚さは、亜硫酸ガスの噴霧時間によって調整し、試料２については２．５ｎｍ、試料３については７０ｎｍとした。亜硫酸ガスの噴霧によって形成した層がＡｇ２Ｓの組成を有する硫化銀層であることは、Ｘ線光電子分光（ＸＰＳ）によって確認した。さらにこの硫化銀層の厚さが２．５ｎｍ（試料２）、７０ｎｍ（試料３）であることは、電気化学的還元法（ボルタンメトリーによるカソード還元法）によって確認した。
【００４２】
（試験方法）
端子の挿入力および接続信頼性の指標として、試料１〜３のそれぞれについて、動摩擦係数と接触抵抗の測定を行った。つまり、各試料を平板状にしたものと、半径３ｍｍのエンボス状にしたものを鉛直方向に接触させて保持し、ピエゾアクチュエータを用いて鉛直方向に５Ｎの荷重を印加しながら、１０ｍｍ／ｍｉｎ．の速度でエンボス状試料を水平方向に引張って１０ｍｍ移動させ、ロードセルを使用して（動）摩擦力を測定した。摩擦力を荷重で割った値を摩擦係数とした。
【００４３】
摩擦係数の測定と同時に接触抵抗の測定も行った。つまり、５Ｎの荷重を印加してエンボス状試料を平板状試料上で摺動させながら、接触抵抗を四端子法によって測定した。この際、開放電圧を２０ｍＶ、通電電流を１０ｍＡとした。
【００４４】
（結果および考察）
試料１〜３についての摩擦係数と接触抵抗の測定値を、以下の表１に示す。なお、試料１の摩擦係数を範囲付きで示しているのは、エンボス状試料の摺動に伴い、摩擦係数が徐々に減少したためである。
【００４５】
【表１】
2014175196.tif 000003
【００４６】
表１によると、銀層の表面に硫化銀層を形成することで、接触抵抗は上昇している。一方、摩擦係数は、硫化銀層を形成することで減少している。また、銀層が最表面に露出している場合には、摺動によって銀の掘り起しが起こって、エンボス状試料の摺動中に摩擦係数が減少したのに対し、硫化銀層が形成されている場合には、全摺動領域を通じて安定した値の摩擦係数が観測された。このことより、低接触抵抗が要求されるコネクタ用接続端子の接点部においては銀層を最表面に露出させ、低摩擦係数が要求される滑り部においては硫化銀層を最表面に露出させることで、コネクタ用接続端子において、低挿入力と高接続信頼性を両立することができる。
【００４７】
硫化銀層は、２．５ｎｍの厚さを有していれば、銀層表面の摩擦係数を大きく減少させ、コネクタ用接続端子の滑り部における挿入力の低下に著しい効果を有する。これに対し、硫化銀層の厚さを７０ｎｍにまで厚くしても、摩擦係数の低減効果が飽和している一方、接触抵抗が著しく上昇しており、コネクタ用接続端子の滑り部に、硫化銀層を過度に厚く形成することによる余剰の効果は得られない。
【００４８】
以上、本発明の実施の形態について詳細に説明したが、本発明は上記実施の形態に何ら限定されるものではなく、本発明の要旨を逸脱しない範囲で種々の改変が可能である。
【００４９】
例えば上記実施形態においては、オス端子を例に挙げて、本発明の一実施形態に係るコネクタ用接続端子を示しているが、本発明に係るコネクタ用接続端子はオス端子に限定されるものではない。例えばオス端子の接点部がエンボス状で突出しており、メス端子の接点部が平坦部にあって接点部よりも前にオス端子の接点部が滑る滑り部を有する構成であれば、メス端子の母材に形成する被覆層を本発明に係る層構成とすることができる。
【符号の説明】
【００５０】
１０  コネクタ用接続端子（オス端子）
１０ａ  タブ
１１  端子の母材
１４  傾斜部
１６  平坦部
１６ａ  オス端子の滑り部
１６ｂ  オス端子の接点部
２６    銀層
２８    硫化銀層
【図１】
2014175196.tif 000004
【図２】
2014175196.tif 000005
【図３】
2014175196.tif 000006